(57)【要約】【課題】風呂場などの水周りにおいて長時間使用されても、吸水能力が高いため乾燥した表面状態を維持できて常に快適な感触が得られ、しかも良好な衛生状態を維持しうる足拭きマットを提供する。【解決手段】パーミキュライトとケイ酸カルシウムと繊維質材とを含む調湿材を用い、表面に凹凸状、又は溝状構造を形成された高吸水性平板を具え、前記高吸水性平板は、厚さ６〜１５ｍｍで、縦３００〜９００ｍｍ、横３００〜９００ｍｍの略正方形、又は略長方形、又は略台形、または略円形の形状であって、各形状の角をＲ形状にして、表面に略台形、又は半円形状の凸部で、前記凸部をその高さ３〜１０ｍｍ、配設ピッチ幅１０〜５０ｍｍの凹凸波形状、又は平板表面内にスクエア、ウエイブ、ダイヤ、サークル、ライン入りから選ばれた幅２〜５ｍｍの線状で描かれたデザイン性掘り込み細溝を有している。【選択図】図１
2015211924.tif 000002
【特許請求の範囲】
【請求項１】
パーミキュライトとケイ酸カルシウムと繊維質材とを含む調湿材を用い、表面に凹凸状、又は溝状構造を形成された高吸水性平板を具え、前記高吸水性平板は、厚さ６〜１５ｍｍで、縦３００〜９００ｍｍ、横３００〜９００ｍｍの略正方形、又は略長方形、又は略台形、または略円形の形状であって、各形状の角をＲ形状にして、表面に略台形、又は半円形状の凸部で、前記凸部をその高さ３〜１０ｍｍ、配設ピッチ幅１０〜５０ｍｍの凹凸波形状、又は平板表面内にスクエア、ウエイブ、ダイヤ、サークル、ライン入りから選ばれた幅２〜５ｍｍの線状で描かれたデザイン性掘り込み細溝を有していることを特徴とする無機性足拭きマット。
【請求項２】
高吸水性平板の主成分として、吸湿性を高めた無機性であるバーミキュライトとケイ酸カルシウムからなる基材に配合されており、その配合量が全組成物（固形分）の５〜７０質量％であって、その他石灰質材料と補強繊維を含有していることを特徴とする請求項１に記載の無機性足拭きマット。
【請求項３】
高吸水性平板の主成分であるバーミキュライトは、活性化処理されたバーミキュライトであり、活性化処理が、水蒸気処理で、水蒸気が１０５〜２００℃の飽和水蒸気であり、前記のバーミキュライトを、その配合量が全組成物（固形分）の３０〜６０質量％になるようにセメント、ケイ酸カルシウム、スラグ石膏、パルプ補強繊維、から選択される基材に配合した組成物であることを特徴とする請求項１又は請求項２に記載の無機性足拭きマット。
【請求項４】
無機性高吸水性平板は、色彩としてクリーム、メーブル、バーチ、オーク、ウオールナット、シーダー、レッドウッド、マホガニー、グリーンから選ばれたものであって、汚れまたは保温性を高めるために、当該平板の表面に目開５〜２０ｍｍのメッシュ網状シートで覆うか、又は底面に２０〜４０℃を維持できるシート状加熱体を敷いていることを特徴とする請求項１〜請求項３のいずれかに記載の無機性足拭きマット。
【発明の詳細な説明】
【技術分野】
【０００１】本発明は、風呂場その他の水周りの床面に載置して使用される吸湿性が高い無機性足拭きマットに関する。
【背景技術】
【０００２】脱衣室の浴室出口付近、洗面所、トイレ、台所などの床面は、水の飛散により濡れ易くそして湿気を帯びるため、感触が劣化するとともに特に高温多湿な梅雨期などではカビ、雑菌の発生が誘発され衛生状態の低下を招く恐れがある。吸湿性が高い無機質材料が期待される。【０００３】そこで、従来から吸水性能に優れた綿繊維、セルロース繊維などを用いたパイル生地の足拭きマットの使用により、水分を吸収させて乾燥状態の維持を図っている。また、マットの吸湿能力をさらに高めるため、表面は透水性に優れるとともに裏面側は吸水性能が高い透水吸水兼用シート、例えばアクライナー（登録商標）：帝人株式会社製などを用いた足拭きマットが提案されている（特許文献１参照）。【０００４】風呂場などの水周りにおいて長時間使用されても、吸水能力が高いため乾燥した表面状態を維持できて常に快適な感触が得られ、しかも良好な衛生状態を維持しうる足拭きマットを提供するために、少なくとも珪藻土を含む調湿材を用い、かつ平面矩形状に形成された高吸水性タイルと、該高吸水性タイルを複数枚並べて支持しうる支持盤とを具え、前記高吸水性タイルは、縦横の一辺長さが１５０〜４５０ｍｍ、厚さが５〜２０ｍｍであり、前記高吸水性タイルは、珪藻土を６０〜８０％重量含み、また前記高吸水性タイルは、表面に半球状の凸部を有し、前記凸部はその高さＨが５〜１５ｍｍ、配設ピッチＰが１０〜１００ｍｍである（特許文献２参照）。【０００５】吸湿効率及び水分放出効率を向上させた足拭きボードを提供するために、穴を有する枠部２及びその穴の底面を画成する裏板部を有する支持台と、その穴に嵌め込まれ、前記裏板部に支持されている水切り用板材とを備え、前記水切り用板材は珪藻土を含有し、かつ、通気用貫通孔が前記裏板部に設けられている足拭きボードが提案されている（特許文献３参照）。【０００６】鉱物系材料の一つとしてバーミキュライトがある。このバーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。一方、バ−ミキュライトは吸湿能力があまり高くないため、調湿材としてはまったく顧みられていない（特許文献４参照）。【０００７】石膏、ケイ酸カルシウム、セメント、スラグ石膏もしくは塩基性炭酸マグネシウムの一種以上から選択される親水性基材を含む建材組成物を成形して得られる建材を表面焼付け処理してなる化粧建材の提案がある（特許文献５参照）。
しかし無機材料であって、吸湿性が高く、足さわりが良い足拭きマットは存在していない。
【先行技術文献】
【特許文献】
【０００８】
【特許文献１】特開２００２−２０９７０９号公報
【特許文献２】特開２００６−３４７９７号公報
【特許文献３】実用新案登録第３１１６０９５号公報
【特許文献４】特開２００２−２８５０３７号公報
【特許文献１】特開２００３−１４６７７５号公報
【発明の概要】
【発明が解決しようとする課題】
【０００９】前記のように、種々の足拭きマットの提案があるが、吸湿性が高く、即効性が高いものはなく、パイル生地を用いた足拭きマットでは、その吸水能力に一定の限界があるため、梅雨期等高湿度の環境下で連続使用すると、吸水の飽和状態に達してその表面が湿潤となり、感触を低下させるとともにカビ発生など衛生状態の低下を招くという問題がある。【００１０】本発明は、無機質のバーミキュライトとセメント、ケイ酸カルシウムを含む調湿材を用い、かつ平面矩形状に形成された高吸水性板を用いることを基本とし、風呂場などの水周りにおいて長時間使用されても、吸水能力が高いため乾燥した表面状態を維持できて常に快適な感触が得られ、しかも良好な衛生状態を維持しうる足拭きマットの提供を課題としている。【００１１】天然資源としてのケイ酸カルシウム、バーミキュライトのさらなる有効利用を図り、調湿および／または消臭、さらには美観の要請をも満たし得る、特に吸放湿の量および速度においてバランスに優れた建材を見出すべく、種々検討を行った。【００１２】鉱物系材料の一つとしてケイ酸カルシウム、バーミキュライトがある。バーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。
【課題を解決するための手段】
【００１３】パーミキュライトとケイ酸カルシウムと繊維質材とを含む調湿材を用い、表面に凹凸状、又は溝状構造を形成された高吸水性平板を具え、前記高吸水性平板は、厚さ６〜１５ｍｍで、縦３００〜９００ｍｍ、横３００〜９００ｍｍの略正方形、又は略長方形、又は略台形、または略円形の形状であって、各形状の角をＲ形状にして、表面に略台形、又は半円形状の凸部で、前記凸部をその高さ３〜１０ｍｍ、配設ピッチ幅１０〜５０ｍｍの凹凸波形状、又は平板表面内にスクエア、ウエイブ、ダイヤ、サークル、ライン入りから選ばれた幅２〜５ｍｍの線状で描かれたデザイン性掘り込み細溝を有している無機性足拭きマットである。【００１４】高吸水性平板の主成分として、吸湿性を高めた無機性であるバーミキュライトとケイ酸カルシウムからなる基材に配合されており、その配合量が全組成物（固形分）の５〜７０質量％であって、その他石灰質材料と補強繊維を含有している。【００１５】高吸水性平板の主成分であるバーミキュライトは、活性化処理されたバーミキュライトであり、活性化処理が、水蒸気処理で、水蒸気が１０５〜２００℃の飽和水蒸気であり、前記のバーミキュライトを、その配合量が全組成物（固形分）の３０〜６０質量％になるようにセメント、ケイ酸カルシウム、スラグ石膏、パルプ補強繊維、から選択される基材に配合した組成物である。【００１５】無機性高吸水性平板は、色彩としてクリーム、メーブル、バーチ、オーク、ウオールナット、シーダー、レッドウッド、マホガニー、グリーンから選ばれたものであって、汚れまたは保温性を高めるために、当該平板の表面に目開５〜２０ｍｍのメッシュ網状シートで覆うか、又は底面に２０〜４０℃を維持できるシート状加熱体を敷いている。【００１６】無機性高吸水性平板の表面内のデザインとして、無垢と、スクエア、ウエイブ、ダイヤ、サークル、ライン入りから選ばれた掘り込み細溝とを有している。また無機性高吸水性平板は、汚れを防ぐために表面に目開５〜１０ｍｍのメッシュ状シートで覆うか、又はシート状保温体を敷いている。【００１７】バーミキュライトとセメント成分、ケイ酸カルシウム、スラグ石膏の一種以上から選択される基材を用いた調湿材を含む高吸水性平板を具えるため、表面の乾燥状態を維持できる。少なくともバーミキュライトをセメント、ケイ酸カルシウム、スラグ石膏の一種以上から選択される基材を用いた調湿材を含む高吸水性タイルを具えるため、表面の乾燥状態を維持できる。【００１８】バーミキュライトをセメント、ケイ酸カルシウム、スラグ石膏の一種以上から選択される基材とは、内外に通じる０．１〜０．２ミクロン程度の無数の細孔を有し、木炭に比べても数千倍になる微細で超多孔質な構造を持つため、１７００℃程度の高耐火性に加え、吸湿性（吸水性）、吸着性、脱臭性、保温性、断熱性などの性能を持ち、さらには一度吸湿した水分を再び放出する「呼吸性（調湿性・吸放湿性）」という優れた特性を備える。
【発明の効果】
【００１９】バーミキュライトを主成分としてセメント、ケイ酸カルシウム、スラグ石膏の一種以上から選択される基材は、風呂場などにおける水分を充分に吸水でき、その表面が常に乾いた状態を維持して使用者の感触を優れたものとすることができる。また前記吸放湿性を備えるため、好天時に天日干しを行い、或いは風に当てるなどにより内部の水分を容易に放出させることにより半永久的に使用でき、しかもカビ、雑菌などの発生の恐れなく衛生状態を継続しうる。【００２０】また前記高吸水性タイルは、縦横の一辺長さが３００〜９００ｍｍの範囲に比較的小さく形成されるため、その上に体重を負荷しても割れ難く、しかも製造、加工の取扱いが容易である。また厚さが６〜１５ｍｍの範囲であるため、必要充分な強度を有して割れ難く、充分な吸水量を確保できる。【００２１】また、高吸水性平板は、バーミキュライトを主成分として、ケイ酸カルシウムを３０〜７０％重量含むため、高い吸水能力を有して常に乾燥状態を維持でき、高さが３〜１０ｍｍ、配設ピッチが１０〜３０ｍｍの台形、半球状の凸部を有するため、足裏のツボを刺激してマッサージ効果が得られるとともに、風呂上りなど足が濡れていても、滑り止めの効果が得られ使用者に対して安全性が向上する。
【図面の簡単な説明】
【００２２】
【図１】凹凸付き無機性足拭きマットの全体形状での斜視図である。
【図２】凹凸付き無機性足拭きマットの平面図（Ａ）と断面図（Ｂ）である。
【図３】溝付き無機性足拭きマットの全体形状での斜視図である。
【図４】溝付き無機性足拭きマットの平面図（Ａ）と断面図（Ｂ）である。
【発明を実施するための形態】
【００２３】以下、本発明の実施の一形態を、図示例とともに説明する。図１に示すように、足拭きマットは、パーミキュライトとケイ酸カルシウムと繊維質材とを含む調湿材を含む高吸水性平板と、この無機性高吸水性平板を具える。
【実施例１】
【００２４】図１、図２に示すように、パーミキュライトとケイ酸カルシウムと繊維質材とを含む調湿材（商標：ＭＯＩＳＳ）を用いた調湿材の高吸水性平板は、厚さ９．５ｍｍで、縦６００ｍｍ、横５００ｍｍの略円形であって、各形状の角をＲ形状にして、表面に略台形、の凸部を有し、前記凸部はその高さが１０ｍｍ、配設ピッチ幅が３０ｍｍである表面に凹凸形状を形成された高吸水性平板を具えた。【００２５】前記の高吸水性平板の主成分は、バーミキュライトとケイ酸カルシウムからなる基材に配合され、その配合量が全組成物（固形分）の６５質量％であった。その他含有成分として石灰質材料と補強繊維を含有させた。高吸水性平板の主成分であるバーミキュライトは、活性化処理されたバーミキュライトであった。【００２６】前記のバーミキュライトを、その配合量が全組成物（固形分）の５０重量％になるようにセメント、ケイ酸カルシウム、スラグ石膏、パルプ補強繊維、から選択される基材に配合した組成物であった。また無機性高吸水性平板の色彩としてクリーム色で、表面内のデザインとして、無垢の状態にした。【００２７】この無機性足拭きマットを使用したところ、足裏がヒンヤリとして、夏場には快適であった。さらに抗菌効果も持っており、足の衛生については非常に好ましかった。また２週間風呂場の足拭きに使用したが、問題がなく、２週間後に日干しを行った。
【実施例２】
【００２８】図１、図２に示すように、パーミキュライトとケイ酸カルシウムと繊維質材とを含む調湿材（商標：ＭＯＩＳＳ）を用いた調湿材の高吸水性平板は、厚さ９．５ｍｍで、縦７００ｍｍ、横７００ｍｍの略正方形であって、各形状の角をＲ形状にして、表面に略台形、の凸部を有し、前記凸部はその高さが１０ｍｍ、配設ピッチ幅が３０ｍｍである表面に凹凸形状を形成された高吸水性平板を具えた。【００２９】前記の高吸水性平板の主成分は、バーミキュライトとケイ酸カルシウムからなる基材に配合され、その配合量が全組成物（固形分）の６５質量％であった。その他含有成分として石灰質材料と補強繊維を含有させた。高吸水性平板の主成分であるバーミキュライトは、活性化処理されたバーミキュライトであり、水蒸気が２１０℃の飽和水蒸気である水蒸気処理で活性化処理したものである。前記のバーミキュライトを、その配合量が全組成物（固形分）の５０重量％になるようにセメント、ケイ酸カルシウム、スラグ石膏、パルプ補強繊維、から選択される基材に配合した組成物であった。また無機性高吸水性平板の色彩として無色で、表面内のデザインとして、溝を掘った状態にした。【００３０】この無機性足ふきマットを使用したところ、足裏がヒンヤリとして、夏場には快適であった。さらに抗菌効果も持っており、足の衛生については非常に好ましかった。また２週間風呂場の足ふきに使用したが、問題がなく、２週間後に日干しを行った。
【実施例３】
【００３１】図１、図２に示すように、パーミキュライトとケイ酸カルシウムと繊維質材とを含む調湿材を用いた調湿材の高吸水性平板は、厚さ９．５ｍｍで、縦９００ｍｍ、横５００ｍｍの略長方形であって、各形状の角をＲ形状にして、表面に略台形、の凸部を有し、前記凸部はその高さが８ｍｍ、配設ピッチ幅が３５ｍｍである表面に凹凸形状を形成された高吸水性平板を具えた。【００３２】前記の高吸水性平板の主成分は、バーミキュライトとケイ酸カルシウムからなる基材に配合され、その配合量が全組成物（固形分）の７０質量％であった。その他含有成分として石灰質材料と補強繊維を含有させた。高吸水性平板の主成分であるバーミキュライトは、活性化処理されたバーミキュライトであり、水蒸気が２００℃の飽和水蒸気である水蒸気処理で活性化処理したものである。前記のバーミキュライトを、その配合量が全組成物（固形分）の５３重量％になるようにセメント、ケイ酸カルシウム、スラグ石膏、パルプ補強繊維、から選択される基材に配合した組成物であった。また無機性高吸水性平板の色彩としてブルー色で、表面内のデザインとして、細線溝入れた状態にした。【００３３】この無機性足ふきマットを使用したところ、足裏がヒンヤリとして、夏場には快適であった。さらに抗菌効果も持っており、足の衛生については非常に好ましかった。また３週間風呂場の足ふきに使用したが、問題がなく、３週間後に日干しを行った。
【実施例４】
【００３４】図３、図４に示すように、パーミキュライトとケイ酸カルシウムと繊維質材とを含む調湿材を用いた調湿材の高吸水性平板は、厚さ９．５ｍｍで、縦７００ｍｍ、横５００ｍｍの略長方形であって、各形状の角をＲ形状にして、平板表面内に８字サークルライン入りから選ばれた幅３ｍｍの線状で描かれたデザイン性掘り込み細溝形状を形成された高吸水性平板を具えた。【００３５】前記の高吸水性平板の主成分は、バーミキュライトとケイ酸カルシウムからなる基材に配合され、その配合量が全組成物（固形分）の７０質量％であった。その他含有成分として石灰質材料と補強繊維を含有させた。高吸水性平板の主成分であるバーミキュライトは、活性化処理されたバーミキュライトであり、水蒸気が２００℃の飽和水蒸気である水蒸気処理で活性化処理したものである。前記のバーミキュライトを、その配合量が全組成物（固形分）の５５重量％になるようにセメント、ケイ酸カルシウム、スラグ石膏、パルプ補強繊維、から選択される基材に配合した組成物であった。また無機性高吸水性平板の色彩としてホワイト色で、表面内のデザインとして、上記細線溝入れた状態にした。【００３６】この無機性足ふきマットを使用したところ、足裏がヒンヤリとして、夏場には快適であった。さらに抗菌効果も持っており、足の衛生については非常に好ましかった。また４週間風呂場の足ふきに使用したが、問題がなく、４週間後に日干しを行った。
【符号の説明】
【００３７】１  足拭きマット
２  高吸水性平板
３  溝部
４  凸部
５  凹部
６  底部
７  Ｒ曲線
８  表面
【図１】
2015211924.tif 000003
【図２】
2015211924.tif 000004
【図３】
2015211924.tif 000005
【図４】
2015211924.tif 000006